(57)【要約】【課題】熱的に不安定であり、水素を取り出しやすい新規な有機金属アミド化合物及びその製造方法、これを用いたアミド化合物複合体及びその製造方法、並びに、水素貯蔵材料を提供すること。【解決手段】(Ｒ)pＭで表される有機金属化合物とアンモニアとを反応させることにより得られる、(Ｒ)mＭx(ＮＨy)n（但し、Ｒは、炭素数１から１０の直鎖アルキル基、分岐アルキル基、及び芳香族基からなる群から選ばれるいずれか１以上の有機基。Ｍは、金属元素。ｍは、１以上４以下の自然数。ｎは、１以上４以下の自然数。ｘ、ｙは、それぞれ、１以上２以下の自然数。）で表される組成を有する有機金属アミド化合物及びその製造方法、これを含むアミド化合物複合体及びその製造方法、並びに、アミド化合物複合体に含まれる水素を放出させることにより得られる水素貯蔵材料。【選択図】図１
2008013503.tif 000002
【特許請求の範囲】
【請求項１】
次の（１）式で表される組成を有する有機金属アミド化合物。
(Ｒ)mＭx(ＮＨy)n    ・・・（１）
但し、Ｒは、炭素数１から１０の直鎖アルキル基、分岐アルキル基、及び芳香族基からなる群から選ばれるいずれか１以上の有機基。
Ｍは、金属元素。
ｍは、１以上４以下の自然数。
ｎは、１以上４以下の自然数。
ｘ、ｙは、それぞれ、１以上２以下の自然数。
【請求項２】
前記Ｍは、アルカリ金属元素、アルカリ土類金属元素、Ｚｎ、Ａｌ、Ｐｂ、Ｓｎ、Ｇａ、Ｓｉ、Ｂ、Ｇｅ、及びＩｎからなる群から選ばれる１種以上である請求項１に記載の有機金属アミド化合物。
【請求項３】
請求項１又は２に記載の有機金属アミド化合物を含むアミド化合物複合体。
【請求項４】
金属水素化物をさらに含む請求項３に記載のアミド化合物複合体。
【請求項５】
請求項３又は４に記載のアミド化合物複合体に含まれる水素の全部又は一部を放出させることにより得られる水素貯蔵材料。
【請求項６】
次の（２）式で表される有機金属化合物とアンモニアとを反応させ、請求項１に記載の有機金属アミド化合物を含む固体を得る第１反応工程を備えた有機金属アミド化合物の製造方法。
(Ｒ)pＭ      ・・・（２）
但し、Ｒは、炭素数１から１０の直鎖アルキル基、分岐アルキル基、及び芳香族基からなる群から選ばれるいずれか１以上の有機基。
Ｍは、金属元素。
ｐは、１以上４以下の自然数。
【請求項７】
前記Ｍは、アルカリ金属元素、アルカリ土類金属元素、Ｚｎ、Ａｌ、Ｐｂ、Ｓｎ、Ｇａ、Ｓｉ、Ｂ、Ｇｅ、及びＩｎからなる群から選ばれる１種以上である請求項６に記載の有機金属アミド化合物の製造方法。
【請求項８】
前記第１反応工程は、第１の有機溶媒中で前記有機金属化合物と前記アンモニアとを反応させるものである請求項６又は７に記載の有機金属アミド化合物の製造方法。
【請求項９】
前記第１の有機溶媒は、脂肪族炭化水素、芳香族炭化水素、エーテル系炭化水素、及び非プロトン性極性溶媒からなる群から選ばれるいずれか１以上である請求項８に記載の有機金属アミド化合物の製造方法。
【請求項１０】
請求項１に記載の有機金属アミド化合物を含む固体と、第２成分とを混合する混合工程を備えたアミド化合物複合体の製造方法。
【請求項１１】
前記第２成分は、金属水素化物である請求項１０に記載のアミド化合物複合体の製造方法。
【請求項１２】
前記混合工程は、前記有機金属アミド化合物を含む固体と、前記第２成分とを第２の有機溶媒中で混合するものである請求項１０又は１１に記載のアミド化合物複合体の製造方法。
【請求項１３】
前記第２の有機溶媒は、脂肪族炭化水素、芳香族炭化水素、エーテル系炭化水素、及び非プロトン性極性溶媒からなる群から選ばれるいずれか１以上である請求項１２に記載のアミド化合物複合体の製造方法。
【請求項１４】
請求項１に記載の有機金属アミド化合物を含む固体を、加圧容器中でアンモニアと反応させる第２反応工程と、
前記第２反応工程で得られた固体と、第２成分とを混合する混合工程と
を備えたアミド化合物複合体の製造方法。
【請求項１５】
前記第２成分は、金属水素化物である請求項１４に記載のアミド化合物複合体の製造方法。
【請求項１６】
前記混合工程は、前記第２反応工程で得られた固体と、前記第２成分とを、第３の有機溶媒中で混合するものである請求項１４又は１５に記載のアミド化合物複合体の製造方法。
【請求項１７】
前記第３の有機溶媒は、脂肪族炭化水素、芳香族炭化水素、エーテル系炭化水素、及び非プロトン性極性溶媒からなる群から選ばれるいずれか１以上である請求項１６に記載のアミド化合物複合体の製造方法。
【発明の詳細な説明】
【技術分野】
【０００１】
本発明は、有機金属アミド化合物及びその製造方法、アミド化合物複合体及びその製造方法、並びに、水素貯蔵材料に関し、さらに詳しくは、他の材料と組み合わせて用いることによって水素を放出することが可能な新規な有機金属アミド化合物及びその製造方法、このような有機金属アミド化合物を用いたアミド化合物複合体及びその製造方法、並びに、このようなアミド化合物複合体から水素を放出することにより得られる水素貯蔵材料に関する。
【背景技術】
【０００２】
近年、二酸化炭素の排出による地球の温暖化等の環境問題や、石油資源の枯渇等のエネルギー問題から、クリーンな代替エネルギーとして水素エネルギーが注目されている。水素エネルギーの実用化に向けて、水素を安全、かつ、効率的に貯蔵、輸送する技術の開発が重要となる。水素の貯蔵方法にはいくつかの候補があるが、中でも可逆的に水素を貯蔵・放出することのできる水素貯蔵材料を用いる方法は、最も安全に水素を貯蔵・輸送する手段と考えられており、燃料電池車に搭載する水素貯蔵媒体として期待されている。
【０００３】
水素貯蔵材料としては、活性炭、フラーレン、ナノチューブ等の炭素材料や、ＬａＮｉ５、ＴｉＦｅ等の水素吸蔵合金が知られている。これらの内、水素吸蔵合金は、炭素材料に比べて単位体積当たりの水素密度が高いので、水素を貯蔵・輸送するための水素貯蔵材料として有望視されている。
しかしながら、ＬａＮｉ5、ＴｉＦｅ等の水素吸蔵合金は、Ｌａ、Ｎｉ、Ｔｉ等の希少金属を含んでいるため、その資源確保が困難であり、コストも高いという問題がある。また、従来の水素吸蔵合金は、合金自体の重量が大きいために、単位重量当たりの水素密度が小さい、すなわち、大量の水素を貯蔵するためには極めて重い合金を必要とするという問題がある。
【０００４】
そこでこの問題を解決するために、軽元素を含む水素貯蔵材料の開発が試みられている。これまでに開発されている軽元素を含む水素貯蔵材料としては、
（１）  ＬｉＮＨ2、ＬｉＢＨ4等のリチウム（Ｌｉ）を含む錯体水素化物（例えば、特許文献１、非特許文献１等参照）、
（２）  ＮａＡｌＨ4等のナトリウム（Ｎａ）を含む錯体水素化物、
（３）  Ｍｇ(ＮＨ2)2等のマグネシウム（Ｍｇ）を含む錯体水素化物、
などが知られている。
また、単相の金属間化合物ではなく、複数の相を複合化させることによって、水素吸蔵量を増大させたり、あるいは、水素の吸蔵・放出温度を低下させる試みがなされている。軽元素を含み、かつ、複数の相の複合体からなる水素貯蔵材料としては、ＬｉＮＨ2＋ＬｉＨ、ＬｉＢＨ4＋ＭｇＨ2などが知られている。
また、非特許文献２には、ＬｉＮＨ2＋ＬｉＨの複合体が分解して水素を放出する際の反応メカニズムが提案されている。同文献には、ＬｉＮＨ2の分解によってＮＨ3が放出され、放出されたＮＨ3がＬｉＨと速やかに反応し、水素が生成すると考えられる点、及び、複合体が相対的に低温で水素を放出するのは、ＬｉＨとＬｉＮＨ2との間の相互作用によると考えられる点、が記載されている。
【０００５】
また、特許文献２には、Ｌｉ3Ｎ及びＭｇ3Ｎの混合物と水素とを反応させることにより、ＬｉＨとＭｇ(ＮＨ2)2の混合物を得る水素貯蔵方法が開示されている。
さらに、特許文献３には、(Ｍｇ1-xＭx)(ＮＨ2)2±y（Ｍは、アルカリ元素及びアルカリ土類元素から選ばれる一種以上、０≦ｘ≦０．７５、０≦ｙ≦０．７５）で表されるマグネシウム系水素貯蔵材料が開示されている。
【０００６】
【特許文献１】特表２００２−５２６６５８号公報
【特許文献２】特開２００６−８４４６号公報
【特許文献３】特開２００５−２７９４３８号公報
【非特許文献１】P.Chen、他４名、"Interaction of hydrogen with metal nitrides and imides"、「Nature」、2002年、vol.420/21、p.302-304
【非特許文献２】T.Ichikawa et al., J.Phys.Chem.B, 2004, 108, 7887-7892
【発明の開示】
【発明が解決しようとする課題】
【０００７】
軽元素を含む錯体水素化物は、相対的に重量が軽く、資源確保も比較的容易であり、相対的に低コストである。しかしながら、従来知られている錯体水素化物は、熱的に過度に安定であり、水素を取り出しにくいという欠点をもつ。
また、アミド系水素貯蔵材料の製造方法としては、従来、金属水素化物の粉末を所定の温度に加熱した状態でアンモニアガスと反応させる方法、あるいは、室温においてアンモニアガス圧力下でミリング処理する方法などが知られている。しかしながら、金属水素化物とアンモニアガスとを反応させる方法では、反応速度が遅いために、金属アミドを生成する時間が長くなる。一方、ミリング処理する方法では、製造時間の短縮が可能であるが、この方法では、大量合成の場合に収率が低下する。
【０００８】
本発明が解決しようとする課題は、熱的に不安定であり、水素を取り出しやすい新規な有機金属アミド化合物及びその製造方法、これを用いたアミド化合物複合体及びその製造方法、並びに、水素貯蔵材料を提供することにある。
また、本発明が解決しようとする他の課題は、反応速度が速く、かつ収率も高い有機金属アミド化合物の製造方法、これを用いたアミド化合物複合体及びその製造方法、並びに、水素貯蔵材料を提供することにある。
【課題を解決するための手段】
【０００９】
上記課題を解決するために本発明に係る有機金属アミド化合物は、次の（１）式で表される組成を有するものからなる。
(Ｒ)mＭx(ＮＨy)n    ・・・（１）
但し、Ｒは、炭素数１から１０の直鎖アルキル基、分岐アルキル基、及び芳香族基からなる群から選ばれるいずれか１以上の有機基。
Ｍは、金属元素。
ｍは、１以上４以下の自然数。
ｎは、１以上４以下の自然数。
ｘ、ｙは、それぞれ、１以上２以下の自然数。
また、本発明に係るアミド化合物複合体は、本発明に係る有機金属アミド化合物を含むものからなる。この場合、アミド化合物複合体は、金属水素化物をさらに含むものが好ましい。
さらに、本発明に係る水素貯蔵材料は、本発明に係るアミド化合物複合体に含まれる水素の全部又は一部を放出させることにより得られるものからなる。
【００１０】
本発明に係る有機金属アミド化合物の製造方法は、次の（２）式で表される有機金属化合物とアンモニアとを反応させ、本発明に係る有機金属アミド化合物を含む固体を得る第１反応工程を備えている。
(Ｒ)pＭ      ・・・（２）
但し、Ｒは、炭素数１から１０の直鎖アルキル基、分岐アルキル基、及び芳香族基からなる群から選ばれるいずれか１以上の有機基。
Ｍは、金属元素。
ｐは、１以上４以下の自然数。
【００１１】
さらに、本発明に係るアミド化合物複合体の製造方法の１番目は、本発明に係る有機金属アミド化合物を含む固体と、第２成分とを混合する混合工程を備えている。
また、本発明に係るアミド化合物複合体の製造方法の２番目は、
本発明に係る有機金属アミド化合物を含む固体を、加圧容器中でアンモニアと反応させる第２反応工程と、
前記第２反応工程で得られた固体と、第２成分とを混合する混合工程と
を備えている。
この場合、第２成分は、金属水素化物が好ましい。
【発明の効果】
【００１２】
（２）式で表される有機金属化合物は、アンモニアとの反応性が高い。特に、これらを有機溶媒中で反応させると、両者の反応が促進され、短時間で有機金属アミド化合物を含む固体が得られる。しかも、生成物は、固体として沈殿するので、回収が容易であり、収率も高い。さらに、得られた有機金属アミド化合物は、熱的に不安定であり、分解温度が低い。そのため、これを適当な第２成分（特に、金属水素化物）と組み合わせて用いると、相対的に低温において相対的に多量の水素を放出することが可能なアミド化合物複合体となる。
【発明を実施するための最良の形態】
【００１３】
以下、本発明の一実施の形態について詳細に説明する。
本発明に係る有機金属アミド化合物は、次の（１）式で表される組成を有するものからなる。
(Ｒ)mＭx(ＮＨy)n    ・・・（１）
但し、Ｒは、炭素数１から１０の直鎖アルキル基、分岐アルキル基、及び芳香族基からなる群から選ばれるいずれか１以上の有機基。
Ｍは、金属元素。
ｍは、１以上４以下の自然数。
ｎは、１以上４以下の自然数。
ｘ、ｙは、それぞれ、１以上２以下の自然数。
【００１４】
Ｒとしては、
（１）  ｎ−ブチル基、メチル基、エチル基、アリル基などの直鎖アルキル基、
（２）  ｓｅｃ−ブチル基、ｔ−ブチル基などの分岐アルキル基、
（３）  ベンジル基、フェニル基、シクロペンタジエン基などの芳香族基、
などがある。
金属元素Ｍに複数個のＲが結合している場合、各Ｒは、同一であっても良く、あるいは、異なっていても良い。
また、金属元素Ｍの種類は、特に限定されるものではないが、アルカリ金属元素、アルカリ土類金属元素、Ｚｎ、Ａｌ、Ｐｂ、Ｓｎ、Ｇａ、Ｓｉ、Ｂ、Ｇｅ、及びＩｎからなる群から選ばれる１種以上が好適である。有機金属アミド化合物に複数個の金属元素Ｍが含まれる場合、各金属元素Ｍは、同一であっても良く、あるいは、異なっていても良い。
【００１５】
（１）式で表される有機金属アミド化合物としては、
ｎ−ブチルマグネシウムアミド（Ｃ4Ｈ7ＭｇＮＨ2）、Ｍｅ3ＧａＮＨ2(ｔ−Ｂｕ)、Ｍｅ3ＩｎＮＨ2(ｔ−Ｂｕ)などがある。
【００１６】
次に、本発明に係るアミド化合物複合体及び水素貯蔵材料について説明する。
本発明に係るアミド化合物複合体は、本発明に係る有機金属アミド化合物を含むものからなる。本発明において、「アミド化合物複合体」というときは、貯蔵した水素を放出することができるものをいう。
また、本発明に係る水素貯蔵材料は、本発明に係るアミド化合物複合体に含まれる水素の全部又は一部を放出させることにより得られたものからなる。水素貯蔵材料は、水素を再吸蔵することができるものでも良い。
【００１７】
有機金属アミド化合物は、後述するように、加圧容器中でアンモニアと反応させると、有機金属アミド化合物の全部又は一部が金属アミドとなる。本発明に係るアミド化合物複合体は、有機金属アミド化合物を含み、金属アミドを含まないものであっても良く、あるいは、有機金属アミド化合物と金属アミドの双方を含むものでも良い。また、アミド化合物複合体に金属アミドが含まれる場合、金属アミドは、有機金属アミド化合物をアンモニアと反応させることにより得られるものであっても良く、あるいは、別個に製造された金属アミドでも良い。
このような金属アミドとしては、具体的には、
（１）  ＬｉＮＨ2、ＮａＮＨ2などのアルカリ金属アミド、
（２）  Ｍｇ(ＮＨ2)2、Ｂａ(ＮＨ2)2、Ｃａ(ＮＨ2)2、Ｓｒ(ＮＨ2)2、Ｂｅ(ＮＨ2)2などのアルカリ土類金属アミド、
などがある。
【００１８】
有機金属アミド化合物及び金属アミドは、いずれも、分解によってアンモニアを放出する。従って、有機金属アミド化合物を含むアミド化合物複合体から多量の水素を取り出すためには、放出されたアンモニアをトラップし、これを水素に分解する材料と組み合わせて用いるのが好ましい。このような作用を有する材料としては、金属水素化物がある。
有機金属アミド化合物と組み合わせて用いる金属水素化物としては、
（１）  ＬｉＨ、ＮａＨなどのアルカリ金属水素化物、
（２）  ＭｇＨ2、ＣａＨ2などのアルカリ土類金属水素化物、
（３）  ＬｉＡｌＨ4、ＮａＡｌＨ4などのアラネート、
などがある。
なお、有機金属アミド化合物及び／又は金属アミドに含まれる金属元素と、金属水素化物に含まれる金属元素は、同一であっても良く、あるいは、異なっていても良い。
【００１９】
有機金属アミド化合物と金属水素化物の比率は、有機金属アミド化合物の種類、金属アミドの有無等に応じて、最適な比率を選択する。一般に、有機金属アミド化合物（及び金属アミド）から放出されるすべてのアンモニアをトラップするのに必要かつ十分な量（以下、これを「化学量論量」という）の金属水素化物を添加すると、理想的には、最大の水素放出量が得られる。
実際には、金属水素化物の量は、化学量論量より多少ずれていても良い。但し、金属水素化物の量が過剰になると、有機金属アミド化合物（及び金属アミド）との反応に消費されない金属水素化物が増加し、水素放出量が減少する。一方、有機金属アミド化合物（及び金属アミド）が過剰になると、アンモニアの発生量が増加する。従って、金属水素化物の量は、化学量論量に近い方が好ましい。
【００２０】
次に、本発明に係る有機金属アミド化合物の製造方法について説明する。
本発明に係る有機金属アミド化合物の製造方法は、次の（２）式で表される有機金属化合物とアンモニアとを反応させ、本発明に係る有機金属アミド化合物を含む固体を得る第１反応工程を備えている。
(Ｒ)pＭ      ・・・（２）
但し、Ｒは、炭素数１から１０の直鎖アルキル基、分岐アルキル基、及び芳香族基からなる群から選ばれるいずれか１以上の有機基。
Ｍは、金属元素。
ｐは、１以上４以下の自然数。
なお、（２）式で表される有機金属化合物に含まれる有機基（Ｒ）及び金属元素（Ｍ）については、上述した通りであるので、詳細な説明は省略する。
【００２１】
（２）式で表される有機金属化合物としては、具体的には、
ジｎ−ブチルマグネシウム（(Ｃ4Ｈ7)2Ｍｇ）、ジエチルマグネシウム（(Ｃ2Ｈ5)2Ｍｇ）などがある。
【００２２】
有機金属化合物とアンモニアとを反応させる方法は、特に限定されるものではないが、第１の有機溶媒中で両者を反応させる方法が特に好適である。第１の有機溶媒中で両者を反応させると、反応が促進されるだけでなく、生成物が固体として沈殿するので、回収が容易であり、収率が高いという特徴がある。
第１の有機溶媒としては、脂肪族炭化水素、芳香族炭化水素、エーテル系炭化水素、非プロトン性極性溶媒などがある。これらは、それぞれ、単独で用いても良く、あるいは、２種以上を組み合わせて用いても良い。
【００２３】
脂肪族炭化水素としては、具体的には、ヘキサン、ヘプタンなどがある。
芳香族炭化水素としては、具体的には、脱水トルエン、脱水キシレンなどがある。
エーテル系炭化水素としては、具体的には、脱水ジオキサン、脱水テトラハイドロフランなどがある。
非プロトン性極性溶媒としては、具体的には、アセトニトリル、ＤＭＳＯ、ＤＭＦなどがある。
【００２４】
第１の有機溶媒を用いた有機金属化合物とアンモニアとの反応は、第１の有機溶媒中に有機金属化合物を溶解させ、溶液中にアンモニアガスを吹き込むことにより行う。アンモニアガスとの反応条件は、特に限定されるものではなく、有機金属化合物の種類、第１の有機溶媒の種類等に応じて、最適な条件を選択する。
有機金属化合物とアンモニアの反応は発熱反応であるので、アンモニアガスは、少なくとも発熱が起こらなくなるまで吹き込めばよい。また、反応を完了させるために、発熱が起こらなくなった後、室温及び／又は加熱還流下でさらにアンモニアの吹き込みを続行しても良い。
溶液中にアンモニアガスを吹き込むと、溶液中に固体が沈殿する。得られた固体は、有機金属アミド系化合物のみからなる場合と、有機金属アミド系化合物と金属アミドの混合物からなる場合がある。
【００２５】
次に，本発明に係るアミド化合物複合体の製造方法について説明する。
本発明の第１の実施の形態に係るアミド化合物複合体の製造方法は、本発明に係る有機金属アミド化合物を含む固体と、第２成分とを混合する混合工程を備えている。
「有機金属アミド化合物を含む固体」は、有機金属アミド化合物のみからなるものでも良く、あるいは、有機金属アミド化合物と他の材料（例えば、金属アミド）との混合物であっても良い。
また、「有機金属アミド化合物を含む固体」は、上述したように、（２）式で表される有機金属化合物とアンモニアとを反応させることにより得られる固体であっても良く、あるいは、他の方法により得られる固体であっても良い。特に、前者は、微細な粉末が高収率で得られるので、出発原料として好適である。
【００２６】
「第２成分」とは、有機金属アミド化合物又は金属アミドが放出するアンモニアをトラップし、これを水素に分解する作用を有する材料をいう。このような作用を有する材料としては、金属水素化物がある。
なお、有機金属アミド化合物と組み合わせて用いる金属水素化物の種類、配合比率等については、上述した通りであるので、説明を省略する。
【００２７】
有機金属アミド化合物を含む固体と第２成分の混合方法としては、
（１）  固体状態のまま、機械的に混合粉砕する第１の方法、
（２）  両者を第２の有機溶媒中で混合する第２の方法、
がある。特に、第２の方法は、材料の回収が容易であり、収率も高いので、混合方法として好適である。
【００２８】
混合に用いる第２の有機溶媒としては、脂肪族炭化水素、芳香族炭化水素、エーテル系炭化水素、非プロトン性極性溶媒などがある。これらは、それぞれ、単独で用いても良く、あるいは、２種以上を組み合わせて用いても良い。第２の有機溶媒に関するその他の点は、第１の有機溶媒と同様であるので、説明を省略する。
第２の有機溶媒を用いて混合する場合において、混合終了後に第２の有機溶媒を除去すれば、本発明に係るアミド化合物複合体が得られる。
【００２９】
次に、本発明の第２の実施の形態に係るアミド化合物複合体の製造方法について説明する。本発明の第２の実施の形態に係るアミド化合物複合体の製造方法は、第２反応工程と、混合工程とを備えている。
第２反応工程は、本発明に係る有機金属アミド化合物を含む固体を、加圧容器中でアンモニアと反応させる工程である。
有機金属アミド化合物を含む固体を加圧容器中でアンモニアと反応させると、固体中に含まれる有機金属アミド化合物の全部又は一部が金属アミドとなる。反応条件は、特に限定されるものではなく、有機金属アミド化合物の種類に応じて、最適な条件を選択する。一般に、アンモニアの圧力が高くなるほど、及び／又は、反応温度が高くなるほど、金属アミドへの変換が促進される。
なお、「有機金属アミド化合物を含む固体」の詳細は、第１の実施の形態と同様であるので、説明を省略する。
【００３０】
混合工程は、第２反応工程で得られた固体と、第２成分とを混合する工程である。
「第２成分」の詳細は、第１の実施の形態と同様であるので、説明を省略する。
第２反応工程で得られた固体と第２成分の混合方法としては、
（１）  固体状態のまま、機械的に混合粉砕する第１の方法、
（２）  両者を第３の有機溶媒中で混合する第２の方法、
がある。特に、第２の方法は、材料の回収が容易であり、収率も高いので混合方法として特に好適である。
【００３１】
混合に用いる第３の有機溶媒としては、脂肪族炭化水素、芳香族炭化水素、エーテル系炭化水素、非プロトン性極性溶媒などがある。これらは、それぞれ、単独で用いても良く、あるいは、２種以上を組み合わせて用いても良い。第３の有機溶媒に関するその他の点は、第１の有機溶媒と同様であるので、説明を省略する。
第３の有機溶媒を用いて混合する場合において、混合終了後に第３の有機溶媒を除去すれば、本発明に係るアミド化合物複合体が得られる。
【００３２】
次に、本発明に係る有機金属アミド化合物及びその製造方法、アミド化合物複合体及びその製造方法、並びに、水素貯蔵材料の作用について説明する。
（２）式で表される有機金属化合物は、アンモニアとの反応性が高い。特に、これらを第１の有機溶媒中で反応させると、両者の反応が促進され、短時間で有機金属アミド化合物を含む固体が得られる。しかも、生成物は、固体として沈殿するので、回収が容易であり、収率も高い。さらに、得られた有機金属アミド化合物は、熱的に不安定であり、分解温度が低い。そのため、これを適当な第２成分（特に、金属水素化物）と組み合わせて用いると、相対的に低温において相対的に多量の水素を放出することが可能なアミド化合物複合体となる。
【実施例】
【００３３】
（実施例１）
市販のジｎ−ブチルマグネシウム／ヘプタン溶液（１Ｍ）１００ｍＬを５００ｍＬの４つ口フラスコにいれ、脱水ジオキサン１００ｍＬを加えて１０℃以下に冷却した。２０℃以下で、マグネチックスターラーで攪拌しながら、溶液にアンモニアガスを吹き込み、反応させた。アンモニアガスを吹き込むにつれて、白色の沈殿が生成した。アンモニアガスを吹き込んでも発熱が起こらなくなったのを確認してから、室温で１時間、さらに加熱還流下で２時間、アンモニアガスを吹き込みながら攪拌した。
溶液を室温に戻し、グローブボックス内で沈殿をろ過、乾燥させることにより、ほぼ白色の固体７．２ｇを得た。生成物の収量及びラマン分光分析により、生成物は、ｎ−ブチルマグネシウムアミド及びマグネシウムジアミドの混合物と考えられる。図１に、得られた生成物のラマンスペクトルを示す。
さらにこの生成物３．５ｇをオートクレーブ中で、アンモニアガス加圧下（７．５ｋｇ／ｃｍ2（０．７３５ＭＰａ））、３４０℃で１２０時間反応させることにより、マグネシウムジアミド２．８ｇを得た。図２に、得られたマグネシウムジアミドのＸ線回折プロファイルを示す。
【００３４】
（実施例２）
市販のジｎ−ブチルマグネシウム／ヘプタン溶液（１Ｍ）１００ｍＬを５００ｍＬの４つ口フラスコにいれ、脱水トルエン２５０ｍＬを加えて０℃以下に冷却した。１０℃以下で、マグネチックスターラーで攪拌しながら、溶液にアンモニアガスを吹き込み、反応させた。アンモニアガスを吹き込むにつれて、白色の沈殿が生成した。アンモニアガスを吹き込んでも発熱が起こらなくなったのを確認してから、室温で１時間、さらに加熱還流下で２時間、アンモニアガスを吹き込みながら攪拌した。
溶液を室温に戻し、グローブボックス内で沈殿をろ過、乾燥させることにより、ほぼ白色の固体７．３ｇを得た。
さらに、この化合物３．５ｇをオートクレーブ中で、アンモニアガス加圧下（７．０ｋｇ／ｃｍ2（０．６８６ＭＰａ））、３４０℃で１２０時間反応させることにより、マグネシウムジアミド２．８ｇを得た。
【００３５】
（実施例３）
市販のジｎ−ブチルマグネシウム／ヘプタン溶液（１Ｍ）１００ｍＬを５００ｍＬの４つ口フラスコにいれ、脱水キシレン２５０ｍＬを加えて０℃以下に冷却した。１０℃以下で、マグネチックスターラーで攪拌しながら、溶液にアンモニアガスを吹き込み、反応させた。アンモニアガスを吹き込むにつれて、白色の沈殿が生成した。アンモニアガスを吹き込んでも発熱が起こらなくなったのを確認してから、室温で１時間、さらに加熱還流下で２時間、アンモニアガスを吹き込みながら攪拌した。
溶液を室温に戻し、グローブボックス内で沈殿をろ過、乾燥させることにより、ほぼ白色の固体であるｎ−ブチルマグネシウムアミド及びマグネシウムジアミドの混合物７．７ｇを得た。
図３に、本実施例で得られた混合物の熱分解特性を示す。図３より、本実施例で得られた混合物は、約３５０Ｋから分解し始めることがわかる。
【００３６】
（実施例４）
市販のジｎ−ブチルマグネシウム／ヘプタン溶液（１Ｍ）１００ｍＬを５００ｍＬの４つ口フラスコにいれ、脱水テトラハイドロフラン１５０ｍＬを加えて０℃以下に冷却した。１０℃以下で、マグネチックスターラーで攪拌しながら、溶液にアンモニアガスを吹き込み、反応させた。アンモニアガスを吹き込むにつれて、白色の沈殿が生成した。アンモニアガスを吹き込んでも発熱が起こらなくなったのを確認してから、室温で１時間、さらに加熱還流下で２時間、アンモニアガスを吹き込みながら攪拌した。
溶液を室温に戻し、グローブボックス内で沈殿をろ過、乾燥させることにより、ほぼ白色の固体であるｎ−ブチルマグネシウムアミド及びマグネシウムジアミドの混合物６．１ｇを得た。
【００３７】
（実施例５）
市販のジｎ−ブチルマグネシウム／ヘプタン溶液（１Ｍ）１００ｍＬを５００ｍＬの４つ口フラスコにいれ、脱水テトラハイドロフラン１５０ｍＬを加えて０℃以下に冷却した。１０℃以下で、マグネチックスターラーで攪拌しながら、溶液にアンモニアガスを吹き込み、反応させた。アンモニアガスを吹き込むにつれて、白色の沈殿が生成した。アンモニアガスを吹き込んでも発熱が起こらなくなったのを確認してから、室温で１時間、さらに加熱還流下で２時間、アンモニアガスを吹き込みながら攪拌した。
その後溶液を室温に戻し、溶液にアルゴンガスを吹き込んで過剰のアンモニアを除去した後、ＬｉＨを投入してさらに１時間攪拌した。グローブボックス内で沈殿をろ過、乾燥させることにより、固体であるｎ−ブチルマグネシウムアミド、マグネシウムジアミド、及びＬｉＨの混合物を得た。
【００３８】
（比較例１）
グローブボックス内で市販のＭｇＨ2をＭｏ容器に入れ、さらにそのＭｏ容器を加圧容器に入れた。容器内を１時間真空排気し、その後アンモニアガス加圧下（７．５〜８．５ｋｇ／ｃｍ2（０．７３５〜０．８３３ＭＰａ））、３３０℃で２８０時間反応させることによりマグネシウムジアミド１ｇを得た。
【００３９】
以上、本発明の実施の形態について詳細に説明したが、本発明は上記実施の形態に何ら限定されるものではなく、本発明の要旨を逸脱しない範囲内で種々の改変が可能である。
【産業上の利用可能性】
【００４０】
本発明に係る有機金属アミド化合物及びその製造方法は、アミド化合物複合体の製造に用いられる原料及びその製造方法として用いることができる。
本発明に係るアミド化合物複合体及びその製造方法は、燃料電池システム用の水素貯蔵手段、超高純度水素製造装置、ケミカル式ヒートポンプ、アクチュエータ、金属−水素蓄電池用の水素貯蔵体等に用いられる水素貯蔵媒体及びその製造方法として使用することができる。
【図面の簡単な説明】
【００４１】
【図１】ジｎ−ブチルマグネシウムと常圧のアンモニアとを溶媒中で反応させることにより得られる生成物のラマンスペクトルである。
【図２】ジｎ−ブチルマグネシウムと常圧のアンモニアとを溶媒中で反応させ、さらに加圧されたアンモニアと反応させることにより得られる生成物のＸ線回折プロファイルである。
【図３】実施例３で得られた混合物の熱分解特性を示す図である。
【図１】
2008013503.tif 000003
【図２】
2008013503.tif 000004
【図３】
2008013503.tif 000005